Brevet FR2850301A1 — publié le 20040730

MATERIAU HYBRIDE ORGANIQUE-INORGANIQUE COMPRENANT UNE PHASE MINERALE MESOPOREUSE ET UNE PHASE ORGANIQUE, MEMBRANE ET PILE A COMBUSTIBLE DESCRIPTION La présente invention concerne un matériau hybride organique-inorganique comprenant une phase minérale mésoporeuse et une phase organique. L'invention concerne, en outre, une membrane et une électrode comprenant ce matériau. L'invention a trait également à une pile à combustible comprenant au moins une telle membrane et/ou au moins une telle électrode. L'invention est relative enfin à un procédé de préparation du matériau hybride organiqueinorganique. Le domaine technique de l'invention peut être défini, de manière générale, comme celui des matériaux poreux et plus particulièrement des matériaux dits mésoporeux. Plus précisément, l'invention se situe dans le domaine des matériaux mésoporeux destiné à des utilisations en électrochimie, en particulier dans les piles à combustibles, telles que les PEMFC ( Polymeric Electrolyte Membrane Fuel Cell , en anglais ) . On sait qu'un des éléments essentiels des piles à combustible, par exemple celles utilisées dans le secteur de l'automobile et de la téléphonie portable est la membrane échangeuse protonique. Ces membranes structurent le c#ur de la pile à combustible et doivent par conséquent présenter de bonnes performances en conduction protonique, ainsi qu'une faible perméabilité aux gaz réactants (H2/02) . Les propriétés des matériaux qui constituent les électrolytes solides polymériques formant ces membranes et qui doivent résister à des milliers d'heures de fonctionnement de la pile, sont essentiellement la stabilité chimique, et la résistance à l'hydrolyse et à l'oxydation, notamment la résistance hydrothermale, et une certaine flexibilité mécanique. Les membranes préparées à partir d'ionomères perfluorés, particulièrement le Nafion , remplissent ces exigences pour des températures de fonctionnement inférieures à 90 C. Cette température est cependant insuffisante pour permettre l'intégration des piles à combustible comprenant de telles membranes dans un véhicule. Cette intégration suppose en effet l'augmentation de la température de fonctionnement vers 100-150 C dans le but d'accroître le rendement de conversion courant/énergie et donc l'efficacité de la pile, mais également d'améliorer le contrôle de la gestion thermique en diminuant le volume du radiateur. Par ailleurs, l'efficacité conductrice des membranes protoniques est fortement liée à la présence d'eau dans le milieu. Or à des températures supérieures à 100 C, l'eau est rapidement évacuée de la membrane, la conductivité chute et la perméabilité au combustible s'accroît. A ces températures, cette diminution des performances peut s'accompagner d'une dégradation de la membrane. Pour résoudre les problèmes de dessèchement des membranes dans les piles à combustibles à haute température, à savoir au moins égale à 100 C, le maintien d'une humidité relative maximale 80-100% est nécessaire mais difficilement réalisable par une source externe. Par contre, il est connu que l'insertion ou la croissance d'une charge hygroscopique in situ favorise la rétention d'eau à l'intérieur du polymère, retarde ce processus de déshydratation du milieu protonique et assure ainsi la conduction des protons. Outre son caractère hydrophile cette charge fonctionnelle peut posséder intrinsèquement des propriétés conductrices et ainsi accroître les performances de la membrane. Afin d'augmenter la rétention d'eau des membranes dans les piles à combustibles à haute température, de nombreuses membranes composites ont été développées, notamment par croissance de nanoparticules inorganiques hydrophiles. Ces nano-charges minérales peuvent être synthétisées par voie sol-gel dans des matrices organiques sulfonées perfluorées, mais aussi dans des matrices constituées de composés polyaromatiques, ou de polyéthers. Ces membranes sont nommées présentement membranes hybrides organiquesinorganiques. Les particules minérales peuvent être : conductrices, elles sont alors de type acide comme par exemple l'acide tungstophosphorique, ou tungstosilicique, ou antimonique, ou de type phosphates et phosphonates métalliques comme le phosphate de zirconium [1-7] ; non conductrices et simplement hydrophiles comme les oxydes de métaux et de métalloïdes TiO2, Si02... [8-19] . Outre l'amélioration de la gestion de l'eau à haute température, la diminution de la perméabilité de la membrane aux combustibles est démontrée dans ces membranes hybrides organiques-inorganiques par rapport aux membranes classiques de type Nafion par exemple. La stabilité thermique et chimique reste toutefois limitée car inhérente à la matrice polymère organique sulfoné utilisée. Les travaux présentés récemment par Rozière et al. [19] ont trait à la fonctionnalisation du réseau silicate par un groupement amine qui améliore l'interaction entre la phase inorganique et le polymère organique via des liaisons iono-covalentes. Les recherches menées par Honma et al. [20-21] et Park et al. [22] sur la croissance de matrices hybrides organiques-inorganiques continues par dispersion d'hétéropolyacides respectivement dans des copolymères poly(isocyanopropyl)silsesquioxanespolymère organique (PEG, PPO, PTMO) ou dans des cocondensats de glycidyloxypropyltriméthoxysilane (GLYMO) et de tétraéthoxysilane ouvrent de nouvelles perspectives d'utilisation de chaînes polymères thermostables. Même si les hétéropolyacides minéraux restent très attractifs par leur conductivité intrinsèque, leur incorporation à des taux de charges importants (30 à 70% en masse) dans des polymères peu ou non conducteurs pose généralement des problèmes d'élution progressive et conséquente lors du fonctionnement de la pile du fait de leur solubilité dans l'eau. Parallèlement aux matériaux composites ou hybrides organiques-inorganiques, décrits plus haut, les matériaux mésoporeux initialement imaginés pour la catalyse, c'est-à-dire essentiellement la silice et les aluminosilicates, ont commencé à susciter l'attention de certains électrochimistes. Rappelons que les matériaux dits mésoporeux, sont des solides qui présentent au sein de leur structure des pores possédant une taille comprise typiquement entre 2 et 80 nm, qui est intermédiaire entre celle des micropores et celle des macropores. Typiquement, les matériaux mésoporeux sont des oxydes métalliques amorphes ou cristallins dans lesquels les pores sont généralement répartis de manière aléatoire avec une distribution très large de la taille des pores. Les matériaux mésoporeux structurés, dénommés matériaux mésostructurés , correspondent quant à eux à des réseaux poreux structurés qui présentent un agencement spatial organisé de mésopores. Cette périodicité spatiale des pores est caractérisée par l'apparition d'au moins un pic à bas angle dans un diagramme de diffusion des rayons X ; ce pic est associé à une distance de répétition qui est généralement comprise entre 2 et 50 nm. La mésostructure est vérifiée par microscopie électronique en transmission. Dans ce cadre, le procédé sol-gel offre des stratégies innovantes dans la construction de ces édifices mésoporeux organisés, notamment par polymérisation inorganique au sein de systèmes moléculaires organisés (SMO) de tensioactifs ou au sein de systèmes polymériques organisés (SPO) de copolymères à blocs. En présence d'agents texturants de type SMO, cette chimie douce permet également de synthétiser, à partir de précurseurs inorganiques et organométalliques, de tels réseaux mésostructurés à nature organominérale appelés matériaux hybrides organiques-inorganiques. Les propriétés de ces matériaux hybrides organiques-inorganiques mésoporeux dépendent non seulement de la nature chimique des composantes organique et inorganique, mais également de la synergie qui peut apparaître entre ces deux chimies. C'est la raison pour laquelle ces matériaux sont souvent dénommés matériaux multifonctionnels . Le degré d'organisation est gouverné par la nature de ces deux entités organique et inorganique mais aussi par l'agencement multiéchelle de cet arrangement. Ainsi, l'intégration dans une structure mésoporeuse ordonnée, dans les murs comme dans les pores, de fonctionnalités chimiques capables d'induire des propriétés spécifiques présente un grand intérêt dans diverses applications (catalyse, filtration, électrochimie...) [34]. Colomer et al. [23-24] ont préparé des silices mésoporeuses non organisées par co-agrégation de nanoparticules de silice de différentes tailles ou par croissance contrôlée (pH) de silice colloïdale. Ils ont étudié l'impact de telles porosités sur la conductivité protonique en milieu acide de ces silices pour les PEMFCs. Le traitement thermique élevé vers 500-700 C qui est nécessaire à la génération de la porosité et la consolidation de la silice mésoporeuse limite néanmoins cette technique à des réseaux purement inorganiques. A contrario, la structuration de la silice mésoporeuse synthétisée par l'utilisation de surfactants ne nécessite pas de traitement thermique élevé et autorise ainsi une fonctionnalisation organique lors de la croissance du réseau [25]. De plus, la structure de ces matériaux est souvent bien définie. Cette organisation, liée à la grande surface spécifique, joue un rôle important pour améliorer la conduction des protons au travers du réseau hydrophile. Minami et al. [26-28] ont imprégné ce type de silice par de l'acide sulfurique ou phosphorique en étudiant l'influence de la taille des pores et de la surface spécifique sur la conductivité et la porosité. Les propriétés atteintes en terme de conductivité sont très intéressantes de l'ordre de 2-3.10-1 S/cm. Par ailleurs, différentes silices hybrides organiques-inorganiques mésostructurées possédant une fonctionnalité S03H [29-31] ou P03H2 [32] dans les pores offrent un potentiel intéressant pour les piles à combustibles bien qu'essentiellement développées pour des applications catalytiques. Kaliaguine et al. [33] qui travaillent dans le domaine électrochimique ont effectué des mesures de conductivité et d'adsorption d'eau dans ce type de composés. Ces silices présentent dans l'ensemble un caractère hydrophile prononcé et les mesures de conductivité sont intéressantes pour des systèmes non optimisés, elles sont de l'ordre de 10-2 S/cm à 80 C sous 100% d'humidité relative. Les récentes références bibliographiques cidessus concernant l'éventuelle utilisation dans les dispositifs électrochimiques des matériaux mésoporeux, tels que les silices mésoporeuses mésostructurés construites par SMO et SPO ne peuvent donner lieu à une application directe en pile à combustibles. En effet, il est impossible de mettre les matériaux tels que décrits et mentionnés dans ces documents sous la forme de membranes. Il existe donc un besoin pour un matériau mésoporeux qui puisse être mis sous la forme d'une membrane, en particulier d'une membrane homogène et flexible. Il existe encore un besoin pour un matériau mésoporeux qui soit thermiquement et chimiquement stable et résistant à l'hydrolyse et à l'oxydation. Il existe ensuite un besoin pour un tel matériau mésoporeux pouvant en outre être pourvu d'une conductivité, en particulier d'une conductivité ionique, de préférence protonique, élevée, et pouvant ainsi être mis en #uvre sous forme de membrane dans des dispositifs électrochimiques, tels que des piles à combustible à des températures de fonctionnement élevées, par exemple voisines de 100 à 150 C. Ce matériau, dans le cadre d'une telle utilisation, doit permettre au contraire des membranes de l'art antérieur, par exemple à base d'ionomères perfluorés, une rétention d'eau élevée, même à haute température afin d'éviter le dessèchement de la membrane, et doit posséder une conductivité élevée et une faible perméabilité au combustible à haute température, associée à une absence de dégradation de la membrane. Le but de la présente invention est de fournir un matériau hybride organique-inorganique mésoporeux qui réponde à l'ensemble des besoins indiqués ci-dessus. Le but de la présente invention est encore de fournir un matériau mésoporeux qui ne présente pas les inconvénients, défauts et désavantages des matériaux de l'art antérieur et qui, s'il est muni de fonctions conductrices, puisse être utilisé dans un dispositif électrochimique, tel qu'une pile à combustible, en présentant d'excellentes performances. Ce but et d'autres encore sont atteints, conformément à l'invention par un matériau hybride organique-inorganique comprenant deux phases : - une première phase minérale comprenant un réseau mésoporeux structuré à porosité ouverte ; et - une deuxième phase organique comprenant un polymère organique. La structure spécifique du matériau hybride organique-inorganique selon l'invention qui comprend une phase minérale mésoporeuse et une phase organique n'a jamais été décrite dans l'art antérieur où il n'est pas fait état de la croissance de réseaux minéraux mésoporeux, en particulier conducteurs et/ou hydrophiles, dans une matrice comprenant un polymère organique mécaniquement structurant. Notamment, compte tenu de leur grande surface spécifique et de leur structure particulière, l'utilisation des matériaux hybrides organiquesinorganiques mésoporeux selon l'invention dans les membranes conductrices protoniques offre de nombreuses possibilités favorisant la continuité des chemins de conduction à condition d'avoir une porosité ouverte. On entend par porosité ouverte, une porosité formée de pores débouchants et restant accessibles aux espèces conductrices. Selon une première forme de réalisation du matériau de l'invention, la phase minérale et la phase organique sont continues et entremêlées. Selon une deuxième forme de réalisation, la phase minérale est discontinue, et dispersée dans la phase organique qui est continue. La phase minérale peut présenter des fonctions conductrices et/ou hydrophiles sur les surfaces de ses pores. De même, la phase organique peut présenter des fonctions conductrices et/ou hydrophiles. Le matériau peut éventuellement comprendre en outre une troisième phase à l'intérieur des pores constituée par au moins un agent tensioactif. Cet agent tensioactif peut présenter éventuellement des fonctions conductrices et/ou hydrophiles, mais seulement dans le cas où au moins une des autres phases présente des fonctions conductrices et/ou hydrophiles. Par fonctions conductrices, on entend généralement que ces fonctions présentent une conductivité ionique, de préférence protonique. Si l'on souhaite disposer d'un matériau conducteur, et dans le cas où celui présente trois phases (organique, minérale, tensioactive), au moins une des phases choisie parmi la phase minérale et la phase organique devra présenter des fonctions conductrices, il est aussi possible que deux quelconques des trois phases présentent des fonctions conductrices, ou que les trois phases présentent des fonctions conductrices. En général, le matériau selon l'invention présente une porosité ouverte servant de réseau de conduction protonique continu. De préférence, le squelette mésoporeux est hygroscopique et possède une fonctionnalité conductrice dans ses pores (il s'agit par exemple d'un oxyde métallique fonctionnalisé) qui assure ainsi le transport des protons et l'hydratation. La phase polymère organique sert de support et apporte principalement la structuration du milieu de conduction. Il se produit une véritable synergie entre les deux phases qui communique au matériau selon l'invention une combinaison unique de propriétés physiques, électriques, mécaniques jamais atteintes dans l'art antérieur. Les fonctions conductrices peuvent être choisies parmi les groupes échangeurs de cations et/ou les groupes échangeurs d'anions. Les groupes échangeurs de cations peuvent être choisis, par exemple, parmi les groupes suivants : -S03M ; -P03M2 ; -COOM et -B(OM)2, où M représente l'hydrogène, un cation métallique monovalent, ou +NR14 où chaque R1 représente indépendamment un hydrogène, un radical alkyle ou un radical aryle. Les groupes échangeurs d'anions peuvent être choisis par exemple parmi les groupes suivants : pyridyle ; imidazolyle ; pyrazolyle ; triazolyle ; les radicaux de formule -+NR23X-, où X représente un anion comme par exemple F, Cl, Br, I, N03, S04H, ou OR, R étant un radical alkyle ou un radical aryle et où chaque R2 représente indépendamment un hydrogène, un radical alkyle, ou un radical aryle ; et les radicaux basiques aromatiques ou non aromatiques contenant au moins un radical choisi parmi les radicaux imidazole, vinylimidazole, pyrrazole, oxazole, carbazole, indole, isoindole, dihydrooxazole, isooxazole, thiazole, benzothiazole, isothiazole, benzoimidazole, indazole, 4,5-dihydropyrazole, 1,2,3-oxadiazole, furazane, 1,2,3-thiadiazole, 1,2,4-thiadiazole, 1,2,3-benzotriazole, 1,2,4-triazole, tetrazole, pyrrole, aniline, pyrrolidine, et pyrrazole. La phase minérale est généralement constituée par au moins un oxyde choisi parmi les oxydes de métaux, les oxydes de métalloïdes et les oxydes mixtes de ceux-ci. Ledit oxyde est généralement choisi parmi les oxydes de silicium, titane, zirconium, hafnium, aluminium, tantale, étain, terres rares ou lanthanides tels que europium, cérium, lanthane ou gadolinium, et les oxydes mixtes de ceux-ci. La phase minérale du matériau selon l'invention est une phase mésostructurée, cela signifie, de manière plus précise, que le réseau mésoporeux présente une structure organisée avec un motif de répétition. Par exemple, le réseau mésoporeux peut présenter une structure cubique, hexagonale, lamellaire, vermiculaire, vésiculaire ou bicontinue. La taille des pores du réseau mésoporeux est généralement de 1 à 100 nm, de préférence de 1 à 50 nm. Le polymère organique de la phase organique doit généralement répondre à un certain nombre de conditions. Avant tout ledit polymère doit généralement être thermostable ; par thermostable, on entend qu'il garde ses propriétés sous l'action de la chaleur. Le polymère doit généralement, en outre, ne pas être sensible à l'hydrolyse et à l'oxydation à des températures en particulier élevées, notamment aux températures de fonctionnement des piles à combustible et ce pendant plusieurs milliers d'heures. En outre, généralement le polymère choisi doit être : soluble en milieu hydroalcoolique, alcoolique ou dans les autres solvants miscibles à l'eau puisque l'organisation du surfactant éventuel en milieu liquide, agent texturant de la phase mésoporeuse, s'effectue dans des milieux fortement polaires tels que l'eau ; - plastique, pour apporter suffisamment de tenue à la phase inorganique mésoporeuse et former un film autosupporté, c'est-à-dire que le polymère peut être qualifié de polymère (mécaniquement) structurant ; - ce polymère ne doit pas essentiellement jouer le rôle d'agent texturant capable de générer une mésoporosité. Le polymère organique sera généralement choisi parmi les polyéthercétones (PEK, PEEK, PEEKK) ; les polysulfones (PSU), par exemple le Udel# ; les polyéthersulfones, par exemple le VITREX# ; les polyphényléthersulfones (PPSU), par exemple le Radel# ; les copolymères styrène/éthylène (SES), styrène/butadiène (SBS), styrène/isoprène (SIS), par exemple le KRATON ; les polyphénylènes, tels que les poly(sulfure de phénylènes) et les poly(oxyde de phénylènes) ; les polyimidazoles, tels que les polybenzimidazoles (PBI) ; les polyimides (PI) ; les polyamideimides (PAI) ; les polyanilines ; les polypyrroles ; les polysulfonamides ; polypyrazoles, tels que les polybenzopyrazoles ; polyoxazoles, tels que les polybenzoxazoles ; les polyéthers, tels que les poly(oxyde de tétraméthylène) et les poly(oxyde d'hexaméthylènes) ; les poly(acide (méth)acryliques) ; les polyacrylamides ; les polyvinyles, tels que les poly(esters de vinyle), par exemple les polyvinylacétates, les polyvinylformates, les polyvinylpropionates, les polyvinyllaurates, les polyvinylpalmitates, les polyvinylstéarates, les polyvinyltriméthylacétates, les polyvinylchloroacétates, les polyvinyltrichloroacétates, les polyvinyltrifluoroacétates, les polyvinylbenzoates, les polyvinylpivalates, les polyvinylalcools ; les résines acétales, telles que les polyvinylbutyrales ; les polyvinylpyridines ; les polyvinylpyrrolidones ; les polyoléfines, telles que les polyéthylènes, les polypropylènes, les polyisobutylènes ; lespoly(oxyde de styrène) ; les résines fluorées et les polyperfluorocarbones, tels que les polytétrafluoroéthylènes (PTFE), par exemple le TEFLON ; les poly(fluorure de vinylidènes) (PVDF) ; les polychlorotrifluoroéthylènes (PCTFE) ; les polyhexafluoropropènes (HFP) ; les perfluoroalcoxydes (PFA) ; les polyphosphazènes ; les élastomères siliconés ; les copolymères séquences comprenant au moins une séquence constituée par un polymère choisi parmi les polymères ci-dessus. Lorsque le matériau comprend une troisième phase, à l'intérieur des pores constituées par un agent tensioactif, ce dernier peut être choisi parmi : les sels d'alkyltriméthylammonium, d'alkylphosphates et d'alkylsulfonates ; les acides comme l'acide dibenzoyltartrique, l'acide maléique ou les acides gras à chaîne longue ; les bases comme l'urée ou les amines à chaîne longue ; les phospholipides ; les copolymères doublement hydrophiles dont l'amphiphilie est générée in situ par interaction avec un substrat ; les copolymères multiblocs amphiphiles comportant au moins un bloc hydrophobe associé à au moins un bloc hydrophile. Parmi ces polymères, on peut citer, par exemple, les Pluronic à base de PEO(poly(oxyde d'éthylène)) et PPO(poly(oxyde de propylène)) de type (EO) n- (PO) m- (EO) n, les copolymères de type ((EO)n-(PO)m)x-NCH2CH2N-((EO)n-(PO)m)x (Tetronic#), la famille Cn(EO)m(OH) (Cn=chaîne alkyle et/ou aryle, EO=chaîne oxyde d'éthylène), par exemple Brij, Triton ou Igepal, et la famille (EO)m-sorbitan-Cn(Tween#). Il est important de noter que le polymère organique de la phase organique ne doit en aucun cas être confondu avec un polymère tensioactif éventuel. Bien que dénommés alors tous deux polymères , ces composés sont différents aussi bien au niveau de leur structure que de leurs effets. Le polymère de la phase organique est un polymère qualifié de (mécaniquement) structurant , tandis que l'éventuel polymère tensioactif est qualifié de texturant . L'invention concerne en outre une membrane comprenant le matériau tel que décrit ci-dessus, éventuellement déposé sur un support. Par membrane, on entend que le matériau se présente sous la forme d'un film ou feuille d'une épaisseur par exemple de 50 nm à quelques millimètres, de préférence de 10 à 500 m. L'invention a trait aussi à une électrode comprenant le matériau, tel que décrit ci-dessus. Les excellentes propriétés du matériau selon l'invention, sous forme d'une membrane et/ou d'électrode le rendent particulièrement adéquat à une utilisation dans un dispositif électrochimique, par exemple une pile à combustible. L'invention concerne donc également une pile à combustible comprenant au moins une membrane et/ou une électrode telle que décrite plus haut. L'invention a également trait à un procédé de préparation d'un matériau hybride organiqueinorganique, tel que décrit plus haut, dans lequel on réalise les étapes suivantes : a)- on prépare une solution, dans un solvant, d'un précurseur minéral A destiné à constituer la phase minérale mésoporeuse, et éventuellement on l'hydrolyse et on la laisse mûrir ; b) on prépare une solution dans un solvant, d'un agent tensioactif D structurant, texturant de la phase minérale mésoporeuse ; c)- on prépare une solution dans un solvant, d'un polymère organique E ; d) - on ajoute, à l'issue des étapes a), b) et c), la solution d'agent texturant D à la solution de polymère organique E et on homogénéise, puis on ajoute sous agitation au mélange des solutions d'agent tensioactif D et de polymère organique E obtenu la solution de précurseur minéral A ; ou bien on ajoute la solution de précurseur A à la solution d'agent tensioactif D et on homogénéise, puis on ajoute sous agitation la solution de polymère organique E ; ou bien on ajoute la solution de précurseur A à la solution de polymère organique E et on homogénéise, puis on ajoute sous agitation la solution d'agent tensioactif D; moyennant quoi, on obtient une solution hybride organique-inorganique ; et on laisse éventuellement mûrir la solution hybride organique-inorganique ainsi obtenue ; e) - on dépose ou on imprègne la solution hybride organique-inorganique sur un support ; f)- on réalise une évaporation des solvants dans des conditions contrôlées de pression, de température et d'humidité ; g) - on effectue un traitement thermique pour réaliser une consolidation du matériau déposé ou imprégné ; h) - on élimine éventuellement totalement ou partiellement le tensioactif D ; i) - on sépare ou on élimine éventuellement le support. Il est à noter que lorsque le matériau préparé est sous la forme, notamment d'une pellicule, ou couche, et qu'il est déposé ou imprégné sur un substrat, par exemple, plan, alors le procédé peut être défini comme un procédé de préparation d'une membrane. Le procédé selon l'invention présente une suite unique d'étapes spécifiques qui permettent une croissance adéquate par voie sol-gel de la phase inorganique (minérale) mésoporeuse éventuellement fonctionnalisée dans la matrice organique polymère. Les conditions du procédé assurent l'obtention d'un matériau, puis d'une membrane homogène et flexible couplée à la construction de la mésoporosité. Grâce au procédé selon l'invention, la croissance de la phase mésoporeuse dans le milieu polymérique organique structurant est parfaitement maîtrisée, notamment en présence d'un agent tensioactif texturant. Avantageusement, on ajoute en outre un agent chélatant B à la solution de précurseur minéral A. Avantageusement, on ajoute en outre un composé C porteur d'une part de fonctions conductrices et/ou hydrophiles et/ou de fonctions précurseurs de fonctions conductrices et/ou hydrophiles ainsi que d'autre part de fonctions susceptibles de se lier à la surfaces des pores du réseau mésoporeux. Avantageusement, le procédé comprend en outre une étape finale de traitement pour libérer ou générer des fonctions conductrices et/ou hydrophiles sur la surface des pores du matériau. Avantageusement, on laisse mûrir la solution A à une température de 6 C à 300 C, de préférence de 20 à 200 C, à une pression de 100 Pa à 5.106 Pa, de préférence de 1 000 Pa à 2.105 Pa, pendant une durée de quelques minutes à quelques jours, de préférence d'une heure à une semaine. Avantageusement, on laisse mûrir la solution hybride organique-inorganique obtenue dans l'étape d) à une température de 0 C à 300 C, de préférence de 20 C à 200 C, à une pression de 100 Pa à 5.106 Pa, de préférence de 1 000 Pa à 2.105 Pa, pendant une durée de quelques minutes à quelques jours, de préférence d'une heure à une semaine. Avantageusement, les solvants sont évaporés à une température de 0 à 300 C, de préférence de 10 C à 160 C, à une humidité relative (HR) de 0 à 100 %, de préférence de 20 à 95 %. Ces conditions d'évaporation permettent notamment l'obtention d'une membrane homogène et flexible et de la mésoporosité voulue. Dans l'étape e), le dépôt ou l'imprégnation de la solution hybride organique-inorganique sur un support est réalisé, par exemple, par un procédé choisi parmi le procédé de dépôt par enduction centrifuge dit spin-coating , le procédé de dépôt par trempageretrait dit dip-coating , le procédé de dépôt par enduction laminaire dit meniscus-coating , le procédé de dépôt par pulvérisation dit spraycoating , le procédé de dépôt par coulée et le procédé de dépôt par évaporation. L'invention sera mieux comprise à la lecture de la description qui va suivre, donnée à titre illustratif et non limitatif. On décrit dans ce qui suit un procédé de préparation selon l'invention d'un matériau hybride organique-inorganique conducteur présentant une phase organique polymérique et une phase minérale mésoporeuse, ainsi qu'éventuellement une troisième phase de tensioactif. Ce procédé comprend les étapes suivantes : 1. Préparation d'une solution sol-gel polymérique l.a Préparation d'une solution précurseur à base de composant inorganique A La synthèse débute par la préparation du précurseur inorganique qui va constituer l'architecture du réseau mésoporeux minéral. Typiquement, le précurseur A est choisi parmi les sels de métalloïdes, ou de métaux de transition, ou de lanthanides, comme le silicium, le titane, le zirconium, l'hafnium, l'aluminium, le tantale, l'étain, l'europium, le cérium, le lanthane et le gadolinium, ou les différents alcoxydes métalliques de ces mêmes métaux. Ce précurseur est dilué en milieu liquide ; le choix du solvant ou du mélange de solvant est choisi en fonction du milieu de miscibilité du polymère utilisé par la suite, typiquement le solvant est choisi parmi les alcools, les éthers et cétones miscibles ou partiellement miscibles à l'eau. Cette solution est hydrolysée ou non en milieu catalytique acide ou basique) durant une durée déterminée qui peut s'étendre de quelques minutes à plusieurs heures en fonction du choix du précurseur métallique. Notamment dans le cas des précurseurs métalliques à forte réactivité, tels que les précurseurs à base de zirconium ou de titane, un agent chélatant B, comme l'acétylacétone, l'acide acétique ou les phosphonates, peut être introduit pour contrôler l'hydrolyse-condensation du réseau inorganique. A ce précurseur ou à ce mélange de ces précurseurs métalliques, une quantité molaire C d'un composé organométallique comportant des fonctions hydroxyle ou des fonctions hydrolysables de type alcoxydes, et des fonctions non hydrolysables ou greffées peut être ajoutée en même temps que le(s) composé(s) purement métallique(s) du même type. Ce composé C répond, par exemple, à la formule R3xR4yM'OR(n-(x+y)) : où M' représente un élément du groupe IV, par exemple : Si, ou à la formule ZR3xZR4yM''OR(n-(x+y)) : où M' ' est un métal p, un métal de transition ou un lanthanide tel que Ti, Zr, Ta, Al, Sn, Eu, Ce, La, Gd, où n est le degré de valence du métal, et Z est une fonction complexante de type monodentate, telle qu'une fonction acétate, phosphonate, phosphate, ou une fonction de type bidentate comme les (3-dicétones et leurs dérivés, et les a ou ss-hydroxyacides, R3, R4, et R sont des substituants organiques de type H, alkyle, aryle. Particulièrement pour R3, ces substituants peuvent comporter des groupements échangeurs de cations : tels que -SO3M, -P03M2, -COOM, ou -B(OM)2, dans lesquels M représente H, un cation métallique monovalent, ou N+R14, où chaque R1 représente indépendamment H, alkyle, ou aryle ; ou des précurseurs de groupements échangeurs de cations : SO2X, COX, ou P03X2, avec X=F, Cl, Br, I ou OR' (R' =alkyle ou aryle) ; ou des groupements échangeurs d'anions . tels que ~+NR23X-, ou X représente un anion tel que par exemple F, Cl, Br, I, N03, S04H ou OR, R représente un radical alkyle ou un radical aryle, et où chaque R2 représente indépendamment H, alkyle, aryle, pyridinium, imidazolinium, pyrazolium ou sulfonium, on pourra aussi se reporter à la liste donnée plus haut. l.b Préparation de la solution précurseur à base d'agent texturant D Le choix de l'agent texturant dépend à la fois de la mésostructure souhaitée, par exemple cubique, hexagonale, lamellaire, vésiculaire ou vermiculaire, de la taille des pores et des murs de cette mésostructure, et de sa solubilisation avec les autres composés de la présente invention, à savoir le polymère et le précurseur minéral. On utilisera généralement des agents texturants surfactés, de types ioniques comme les sels d'alkyltriméthylammonium, d'alkylphosphates et d'alkylsulfonates, ou des acides comme l'acide dibenzoyltartrique, maléique, les acides gras à chaîne longue ou des bases comme l'urée et les amines à chaîne longue, pour construire des édifices mésoporeux dont la taille des pores se limite à quelques nanomètres, par exemple 1,6 à lOnm et la taille des murs à environ lnm. On peut utiliser aussi des phospholipides, des copolymères doublement hydrophiles dont l'amphiphilie est générée in situ par interaction avec un substrat ou des copolymères multiblocs amphiphiles comportant au moins un bloc hydrophobe associé à au moins un bloc hydrophile typiquement comme les Pluronic à base de PEO (oxyde de polyéthylène) et PPO (oxyde de polypropylène) de type (EO)n-(PO)m-(EO)n, les copolymères de type ((EO)n-(PO)m)x-NCH2CH2N-((EO)n-(PO)m)x (Tetronic#), la famille Cn(EO)m(OH) (Cn=chaîne alkyle et/ou aryle, EO=chaîne oxyde d'éthylène), par exemple Brij, Triton, Tergitol ou Igepal#, et la famille (EO)m-sorbitan-Cn (Tween) pour préparer des phases mésoporeuses de plus grande taille de pores (jusqu'à 50 nm). Ces différents blocs pourront également être de nature acrylique PMAc (poly(acide méthacrylique) ou PAAc (poly(acide acrylique), aromatique PS (Polystyrène), vinylique PQVP (polyvinylpyridine), PVP (polyvinylpyrrolidone), PVEE (polyvinyléther), ou autre PDMS (polysiloxane). Ces différents blocs peuvent être fonctionnalisés par un groupement conducteur de type échangeurs de cations : -SO3M, -P03M2, -COOM, ou -B(OM)2 (M=H, métal cation monovalent, ammonium, ou N+R14 avec R1=H, alkyle, ou aryle) ; ou des précurseurs de groupements échangeurs de cations : S02X, COX, ou P03X2 (X=F, Cl, Br, I ou OR' (R'=alkyle ou aryle) ; ouéchangeurs d'anions : tels que ~+NR23X-, où X représente un anion comme par exemple F, Cl, Br, I, N03, S04H ou OR, R étant un radical alkyle ou un radical aryle et où chaque R2 représente indépendamment H, alkyle, aryle, pyridium, imidazolinium, pyrazolium ou sulfonium, on pourra aussi se reporter à la liste donnée plus haut. Citons par exemple le PSS (acide poly(styrènesulfonique)). L'agent structurant choisi D est dissout ou dilué en milieu hydroalcoolique ou dans un mélange de solvant à base aqueuse compatible avec le milieu de dilution du polymère et du précurseur métallique. l.c Préparation de la solution précurseur à base de polymère organique E Le polymère organique E choisi pour ses propriétés thermostable, est dilué ou gonflé avec un solvant ou mélange de solvants de type alcools, éthers ou cétones miscibles ou partiellement miscible à l'eau. Typiquement, ce polymère peut être choisi parmi les polymères déjà décrits plus haut. Ces différents polymères peuvent comprendre des groupements échangeurs de cations : -S03M, -P03M2, -COOM, ou -B(OM)2, avec M=H, métal cation monovalent, ou N+R14 (R1=H, alkyle, ou aryle) ; des précurseurs : SO2X, COX, ou P03X2, avec X=F, Cl, Br, I ou OR' (R'=alkyle ou aryle). Dans un autre modèle, les différents polymères peuvent comprendre des groupements échangeurs d'anions déjà définis plus haut : à savoir : ~NR23X-, où X représente un anion comme par exemple F, Cl, Br, I, N03, S04H ou OR (R étant un radical alkyle ou un radical aryle) et chaque R 2représente indépendamment H, alkyle, aryle, pyridinium, imidazolinium, pyrazolium ou sulfonium, on pourra aussi se reporter à la liste donnée plus haut. l.d Préparation de la solution hybride organique-inorganique surfactée F La solution précurseur à base de tensioactif D est ajoutée à température ambiante à la solution polymère E. Après homogénéisation du milieu, la solution précurseur à base de composante inorganique A comportant une fraction molaire X de C 0#X#0, 4) est ajouté à température ambiante au milieu réactionnel goutte à goutte. L'agitation à température contrôlée de l'ambiante au reflux est maintenue durant quelques heures. Ce mûrissement de la solution hybride organique-inorganique peut-être prolongé plusieurs jours selon le choix du polymère et du réseau inorganique. La composition de la formulation est [A(1-x)-Cx]-Dy-Ez-(H2O)h où Y= mol (D) / [mol[A(1-x)-Cx]) +mol(D) et OsYsO, 2 et où Z=g(E)/[g(M02)+g(E)] et OsZsO,9. 2. Préparation de la membrane sol-gel polymérique. La membrane est réalisée par coulée de la solution hybride organique-inorganique et évaporation sous -pression, température et humidité contrôlées (15 C une oxydation d'un groupement mercaptan (-SH) par l'eau oxygénée en acide sulfonique S03H ou, l'hydrolyse d'une fonction dialkylphosphonate (RO)2(0)P- par HCl directement ou via la formation d'un intermédiaire (Me3SiO)2(O)P- puis hydrolyse par le MeOH pour former un acide phosphonique -PO3H2. Cette post-réaction peut également correspondre à un greffage des hydroxyles M-OH de surface du réseau inorganique de la membrane par un organoalcoxyde métallique. Dans tous ces cas la membrane est placée en milieu liquide pour permettre son gonflement et la diffusion des entités moléculaires réactives dans les pores de la membrane. Afin d'éviter toute réaction parasite au sein de la membrane lors du fonctionnement de la pile, la membrane conductrice de protons est purifiée par différents lavages oxydants, acides (ou basiques) et aqueux qui permettent d'éliminer toutes les entités organiques, organominérales ou inorganiques labiles. Dans le procédé selon l'invention, la croissance de la phase mésoporeuse dans le milieu polymérique organique structurant est parfaitement maîtrisée en présence d'un agent tensioactif texturant. Cette maîtrise est liée notamment au choix judicieux des solvants, tels que alcools, éthers, cétones, miscibles ou partiellement miscibles à l'eau, des précurseurs et des conditions opératoires détaillées plus haut. La membrane peut être préparée également sous forme de film autosupporté en utilisant des méthodes de dépôt en voie liquide, à savoir l'enduction centrifuge (spin-coating), le trempage-retrait (dip-coating) ou l'enduction laminaire (meniscus-coating). Ce film formé est ensuite décollé de son support par gonflement dans un solvant tel que l'eau. La technique de pulvérisation dite de spray-coating peut être aussi utilisée pour former des aérosols à partir de la solution hybride organiqueinorganique et ainsi réaliser l'imprégnation des électrodes afin notamment d'améliorer la compatibilité électrode-membrane lors du montage en pile. BIBLIOGRAPHIE (1) G. Alberti and M. Casciola Solid state protonic conductors, present main applications and future prospects, Solid State Ionics 2001, 145, 3-16. (2) B. Bonnet, D. J. Jones, J. Roziere, L. Tchicaya, G. Alberti, M. Casciola, L. Massinelli, B. Bauer, A. Peraio and E. Ramunni Hybrid organicinorganic membranes for a medium température fuel cell, Journal of New Materials for Electrochemical Systems 2000,3, 87-92. (3) P. Genova-Dimitrova, B. Baradie, D. Foscallo, C. Poinsignon and J. Y. Sanchez Ionomeric membranes for proton exchange membrane fuel cell (PEMFC): sulfonated polysulfone associated with phosphatoantimonic acid, Journal of Membrane Science 2001, 185, 59-71. (4) N. Miyake, J. S. Wainright and R. F. Savinell Evaluation of a sol-gel derived Nafion/silica hybrid membrane for proton electrolyte membrane fuel cell applications - I. Proton conductivity and water content, Journal of the Electrochemical Society 2001, 148, A898-A904. (5) C. Yang, S. Srinivasan, A. S. Arico, P. Creti, V. Baglio and V. Antonucci Composition Nafion/zirconium phosphate membranes for direct methanol fuel cell opération at high température, Electrochemical & Solid-State Letters 2001,4, A31-A34. (6) J. M. Fenton, H. R. Kunz and J.-C. Lin, Improved membrane électrode assemblies using ionic composite membranes for fuel cells, 2002, W00223646. (7) 0. J. Murphy and A. J. Cisar ,Composite membrane suitable for use in electrochemical devices, 2000, W000063995. (8) K. T. Adjemian, S. J. Lee, S. Srinivasan, J. Benziger and A. B. Bocarsly Silicon oxide Nafion composite membranes for proton-exchange membrane fuel cell opération at 80-140 degrees C, Journal of the Electrochemical Society 2002, 149, A256- A261. (9) B. Baradie, J. P. Dodelet and D. Guay Hybrid Nafion (R)-inorganic membrane with potential applications for polymer electrolyte fuel cells, Journal of Electroanalytical Chemistry 2000, 489, 101- 105. (10) M. A. Harmer, Q. Sun, A. J. Vega, W. E. Farneth, A. Heidekum and W. F. Hoelderich Nafion resin-silica nanocomposite solid acid catalysts. Microstructure-processing-property corrélations, Green Chemistry 2000,2, 7-14. (11) D. J. Jones and J. Roziere Recent advances in the functionalisation of polybenzimidazole and polyetherketone for fuel cell applications, Journal of Membrane Science 2001,185, 41-58. (12) K. A. Mauritz and J. T. Payne [Perfluorosulfonate ionomer]/silicate hybrid membranes via base-catalyzed in situ sol-gel process for tetraethylorthosilicate, Journal of Membrane Science 2000, 168, 39-51. (13) S. P. Nunes and R. A. Zoppi Electrochemical impédance studies of hybrids of perfluorosulfonic acid ionomer and silicon oxide by sol-gel reaction from solution, Journal of Electroanalytical Chemistry 1998,445, 39-45. (14) E. Peled, T. Duvdevani, A. Melman and A. Aharon ,Fuel Cell with proton conducting membrane, 2001, WO 0154216. (15) P. Staiti Proton conductive membranes constituted of silicotungstic acid anchored to silicapolybenzimidazole matrices, Journal of New Materials for Electrochemical Systems 2001,4, 181-186. (16) H. T. Wang, B. A. Holmberg, L. M. Huang, Z. B. Wang, A. Mitra, J. M. Norbeck and Y. S. Yan Nafion-bifunctional silica composite proton conductive membranes, Journal of Materials Chemistry 2002, 12, 834-837. (17) M. Watanabe and P. Stonehart ,Polymer solid-electrolyte composition and electrochemical cell using the composition, 1996, US5523181. (18) J. Kerres, G. Schafer and N.- Nicoloso, Proton-conducting ceramic/polymer membrane for range up to 300 C, 2002, US02093008. (19) J. Roziere, D. Jones, L. Tchicaya Boukary and B. Bauer .Matériau hybride, utilisation dudit materiau hybride et procede de sa fabrication, 2000, WO 0205370. (20) I. Honma ,Hight température proton conductive organic-inorganic composite membranes and their manufacture, 2000, JP00090946. (21) U. L. Stangar, N. Groselj, B. Orel, A. Schmitz and P. Colomban Proton-conducting sol-gel hybrids containing heteropoly acids, Solid State Ionics 2001, 145, 109-118. (22) Y. Park and M. Nagai Proton exchange nanocomposite membranes based on 3glycidoxypropyltrimethoxysilane, silicotungstic acid and alpha-zirconium phosphate hydrate, Solid State Ionics 2001, 145, 149-160. (23) F. M. Vichi, M. T. Colomer and M. A. Anderson Nanopore ceramic membranes as novel electrolytes for proton exchange membranes, Electrochemical & Solid-State Letters 1999,2, 313-316. (24) M. T. Colomer and M. A. Anderson High porosity silica xerogels prepared by a particulate sol- gel route : structure and proton conductivity, Journal of Non-Crystalline Solids 2001, 290, 93-104. (25) A. Sayari and S. Hamoudi Periodic mesoporous silica-based organic- Inorganic nanocomposite materials, Chemistry of Materials 2001, 13, 3151-3168. (26) A. Matsuda, Y. Nono, T. Kanzaki, K. Tadanaga, M. Tatsumisago- and T. Minami Proton conductivity of acid-impregnated mesoporous silica gels prepared using surfactants as a template, Solid State Ionics 2001,145, 135-140. (27) S. Nishiwaki, K. Tadanaga, M. Tatsumisago and T. Minami Preparation and proton conductivity of surfactant-templated mesoporous silica gels impregnated with protonic acids, Journal of the American Ceramic Society 2000,83, 3004-3008. (28) A. Matsuda, T. Kanzaki, K. Tadanaga, T. Kogure, M. Tatsumisago and T. Minami Sol-gel derived porous silica gels impregnated with sulfuric acid Pore structure and proton conductivities at medium températures, Journal of the Electrochemical Society 2002, 149, E292-E297. (29) I. Diaz, C. Marquez-Alvarez, F. Mohino, J. Perez-Pariente and E. Sastre A novel synthesis route of well ordered, sulfur-bearing MCM-41 catalysts involving mixtures of neutral and cationic surfactants, Microporous & Mesoporous Materials 2001,44, 295-302. (30) D. Margolese, J. A. Melero, S. C. Christiansen, B. F. Chmelka and G. D. Stucky Direct syntheses of ordered SBA-15 mesoporous silica containing sulfonic acid groups, Chemistry of Materials 2000, 12,2448-2459. (31) M. H. Lim, C. F. Blanford and A. Stein Synthesis of ordered microporous silicates with organosulfur surface groups and their applications as solid acid catalysts, Chemistry of Materials 1998,10, 467-+. (32) R. J. P. Corriu, L. Datas, Y. Guari, A. Mehdi, C. Reye and C. Thieuleux Ordered SBA-15 mesoporous silica containing phosphonic acid groups prepared by a direct synthetic approach, Chemical Communications 2001, 763-764. (33) S. Mikhailenko, D. Desplantier-Giscard, C. Danumah and S. Kaliaguine Solid electrolyte properties of sulfonic acid functionalized mesostructured porous silica, Microporous & Mesoporous Materials 2002,52, 29-37. (34) GJD. Soler-illia, C. Sanchez, B. Lebeau, J. Patarin. Chemical strategies to design textured materials : From microporous and mesoporous oxides to nanonetworks and hierarchical structures, Chemical Reviews, 102(11) : 4093-4138,2002 Nov. REVENDICATIONS 1. Matériau hybride organique-inorganique comprenant deux phases : - une première phase minérale comprenant un réseau mésoporeux structuré à porosité ouverte ; et - une deuxième phase organique comprenant un polymère organique. 2. Matériau selon la revendication 1, comprenant en outre une troisième phase, à l'intérieur des pores, constituée par au moins un agent tensioactif. 3. Matériau selon la revendication 1, dans lequel la phase minérale et la phase organique sont continues et entremêlées. 4. Matériau selon la revendication 1, dans lequel la phase minérale est discontinue et dispersée dans la phase organique qui est continue. 5. Matériau selon l'une quelconque des revendications précédentes, dans lequel la phase minérale présente des fonctions conductrices et/ou hydrophiles sur les surfaces de ses pores. 6. Matériau selon l'une quelconque des revendications précédentes, dans lequel la phase organique présente des fonctions conductrices et/ou hydrophiles. 7. Matériau selon l'une quelconque des revendications 5 à 6, dans lequel la troisième phase constituée par au moins un agent tensioactif présente des fonctions conductrices et/ou hydrophiles. 8. Matériau selon la revendication 5 ou 6, dans lequel lesdites fonctions conductrices sont choisies parmi les groupes échangeurs de cations. 9. Matériau selon la revendication 8, dans lequel lesdits groupes échangeurs de cations sont choisis parmi les groupes suivants : S03M ; -P03M2 ; -COOM ; et B(OM)2 ; où M représente l'hydrogène, un cation métallique monovalent, ou +NR14, où chaque R1 représente indépendamment un hydrogène, un radical alkyle ou un radical aryle. 10. Matériau selon l'une quelconque des revendications 5 à 7, dans lequel lesdites fonctions conductrices sont choisies parmi les groupes échangeurs d'anions. 11. Matériau selon la revendication 10, dans lequel lesdits groupes échangeurs d'anions sont choisis parmi les groupes suivants : pyridyle, imidazolyle, pyrazolyle ; les radicaux de formule -+NR23X-, où X représente un anion comme par exemple F, Cl, Br, I, N03, S04H ou OR, R étant un radical alkyle ou un radical aryle, et où chaque R2 représente indépendamment un hydrogène, un radical alkyle, ou un radical aryle ; et les radicaux basiques aromatiques ou non aromatiques contenant au moins un radical choisi parmi les radicaux imidazole, vinylimidazole, pyrrazole, oxazole, carbazole, indole, isoindole, dihydrooxazole, isooxazole, thiazole, benzothiazole, isothiazole, benzoimidazole, indazole, 4,5-dihydropyrazole, 1,2,3-oxadiazole, furazane, 1,2,3-thiadiazole, 1,2,4-thiadiazole, 1,2,3-benzotriazole, 1,2,4-triazole, tetrazole, pyrrole, aniline, pyrrolidine, et pyrrazole. 12. Matériau selon l'une quelconque des revendications précédentes, dans lequel la phase minérale est constituée par au moins un oxyde choisi parmi les oxydes de métaux, les oxydes de métalloïdes et les oxydes mixtes de ceux-ci. 13. Matériau selon la revendication 12, dans lequel ledit oxyde est choisi parmi les oxydes de silicium, titane, zirconium, hafnium, aluminium, tantale, étain, terres rares telles que europium, cérium, lanthane et gadolinium, et les oxydes mixtes de ceux-ci. 14. Matériau selon l'une quelconque des revendications précédentes, dans lequel le réseau mésoporeux présente une structure organisée avec un motif de répétition. 15. Matériau selon la revendication 14, dans lequel le réseau mésoporeux présente une structure cubique, hexagonale, lamellaire, vermiculaire, vésiculaire ou bicontinue. 16. Matériau selon l'une quelconque des revendications précédentes, dans lequel la taille des pores est de 1 à 100 nm, de préférence de 1 à 50 nm. 17. Matériau selon l'une quelconque des revendications précédentes, dans lequel le polymère organique est un polymère thermostable. 18. Matériau selon la revendication 17, dans lequel le polymère organique est choisi parmi les polyéthercétones (PEK, PEEK, PEEKK) ; les polysulfones (PSU) ; les polyéthersulfones ; les polyphényléthersulfones (PPSU) ; les copolymères styrène/éthylène (SES), styrène/butadiène (SBS) , styrène/isoprène (SIS) ; les polyphênylènes, tels que les poly(sulfure de phénylène) et les poly(oxyde de phénylène) ; les polyimidazoles, tels que les polybenzimidazoles (PBI) ; les polyimides (PI) ; les polyamideimides (PAI) ; les polyanilines ; les polypyrroles ; les polysulfonamides ; les polypyrazoles, tels que les polybenzopyrazoles ; les polyoxazoles, tels que les polybenzoxazoles ; les polyéthers, tels que les poly(oxyde de tétraméthylène) et les poly(oxyde d'hexaméthylène) ; les poly(acide (méth)acryliques) ; les polyacrylamides ; les polyvinyles, tels que les poly (esters de vinyle), par exemple les polyvinylacétates, les polyvinylformates, les polyvinylpropionates, les polyvinyllaurates, les polyvinylpalmitates, les polyvinylstéarates, les polyvinyltriméthylacétate, les polyvinylchloroacétates, les polyvinyl- trichloroacétates, les polyvinyl trifluoroacétates, les polyvinylbenzoates les polyvinylpivalates, les polyvinylalcools ; les résines acétales, telles que les polyvinylbutyrales ; lespolyvinylpyridines ; les polyvinylpyrrolidones ; les polyoléfines, telles que les polyéthylènes, les polypropylènes, les polyisobutylènes ; les poly(oxyde de styrène) ; les résines fluorées et les polyperfluorocarbones, tels que les polytétrafluoroéthylènes (PTFE) ; les poly(fluorure de vinylidènes) (PVDF) ; les polychlorotrifluoroéthylènes (PCTFE) ; les polyhexafluoropropènes (HFP) ; les perfluoroalcoxydes (PFA) ; les polyphosphazènes ; les élastomères siliconés ; les copolymères séquencés comprenant au moins une séquence constituée par un polymère choisi parmi les polymères ci-dessus. 19. Matériau selon l'une quelconque des revendications 2 à 18, dans lequel l'agent tensioactif est choisi parmi : les surfactants, tels que les sels d'alkyltriméthylammonium, d'alkylphosphates et d'alkylsulfonates ; les acides comme l'acide dibenzoyltartrique, l'acide maléique, les acides gras à chaîne longue ; les bases comme l'urée et les amines à chaîne longue ; les phospholipides ; les copolymères doublement hydrophiles dont l'amphiphilie est générée in situ par interaction avec un substrat ; les copolymères multiblocs amphiphiles comportant au moins un bloc hydrophobe associé à au moins un bloc hydrophile. 20. Membrane comprenant le matériau selon l'une quelconque des revendications précédentes, éventuellement déposé sur un support. 21. Electrode comprenant le matériau selon l'une quelconque des revendications 1 à 19. 22. Pile à combustible comprenant au moins une membrane selon la revendication 20 et/ou une électrode selon la revendication 21. 23. Procédé de préparation du matériau selon l'une quelconque des revendications 1 à 19, dans lequel on réalise les étapes suivantes : a)- on prépare une solution, dans un solvant, d'un précurseur minéral A destiné à constituer la phase minérale mésoporeuse, et éventuellement on l'hydrolyse et on la laisse mûrir ; b) on prépare une solution dans un solvant, d'un agent tensioactif D, texturant de la phase minérale mésoporeuse ; c)- on prépare une solution dans un solvant, d'un polymère organique E ; d) - on ajoute, à l'issue des étapes a), b) et c), la solution d'agent texturant D à la solution de polymère organique E et on homogénéise, puis on ajoute sous agitation au mélange des solutions d'agent tensioactif D et de polymère organique E obtenu la solution de précurseur minéral A ; ou bien on ajoute la solution de précurseur A à la solution d'agent tensioactif D et on homogénéise, puis on ajoute sous agitation la solution de polymère organique E ;ou bien on ajoute la solution de précurseur A à la solution de polymère organique E et on homogénéise, puis on ajoute sous agitation la solution d'agent tensioactif D ; moyennant quoi, on obtient une solution hybride organique-inorganique ; et on- laisse éventuellement mûrir la solution hybride organique-inorganique ainsi obtenue ; e) - on dépose ou on imprègne la solution hybride organique-inorganique sur un support ; f)- on réalise une évaporation des solvants dans des conditions contrôlées de pression, de température et d'humidité ; g) - on effectue un traitement thermique pour réaliser une consolidation du matériau déposé ou imprégné ; h) - on élimine éventuellement, totalement ou partiellement, le tensioactif D ; i) - on sépare ou on élimine éventuellement le support. 24. Procédé selon la revendication 23, dans lequel on ajoute en outre un agent chélatant B à la solution de précurseur minéral A. 25. Procédé selon l'une quelconque des revendications 23 à 24, dans lequel on ajoute en outre à la solution de précurseur minéral A, un composé C, porteur, d'une part, de fonctions conductrices et/ou hydrophiles et/ou de fonctions précurseurs de fonctions conductrices et/ou hydrophiles, et, d'autre part, de fonctions susceptibles de se lier à la surface des pores du réseau mésoporeux. 26. Procédé selon l'une quelconque des revendications 23 à 25, dans lequel le procédé comprend en outre une étape finale de traitement pour libérer ou générer des fonctions conductrices et/ou hydrophiles sur la surface des pores du matériau. 27. Procédé selon l'une quelconque des revendications 23 à 26, dans lequel on laisse mûrir la solution A a une température de 0 C à 300 C, de préférence de 20 C à 200 C ; à une pression de 100 Pa à 5.106 Pa, de préférence de 1 000 Pa à 2.105 Pa ; pendant une durée de quelques minutes à quelques jours, de préférence d'une heure à une semaine. 28. Procédé selon l'une quelconque des revendications 23 à 27, dans lequel on laisse mûrir la solution hybride organique-inorganique obtenue dans l'étape d) à une température de 0 à 300 C, de préférence de 20 C à 200 C ; à une pression de 100 Pa à 5.106 Pa, de préférence de 1 000 Pa à 2.105 Pa ; pendant une durée de quelques minutes à quelques jours, de préférence d'une heure à une semaine. 29. Procédé selon l'une quelconque des revendications 23 à 28, dans lequel on évapore les solvants à une température de 0 à 300 C, de préférence de 10 C à 160 C ; à une humidité relative (HR) de 0 à 100 %, de préférence de 20 à 95 %. 30. Procédé selon l'une quelconque des revendications 23 à 29, dans lequel, dans l'étape e), le dépôt ou l'imprégnation de la solution hybride organique-inorganique sur un support est réalisé par un procédé choisi parmi le procédé de dépôt par enduction centrifuge dit spin-coating , le procédé de dépôt par trempage-retrait dit dip-coating , le procédé de dépôt par enduction laminaire dit meniscus-coating , le procédé de dépôt par pulvérisation dit spraycoating , le procédé de dépôt par coulée et le procédé de dépôt par évaporation.